ПОВЫШЕНИЕ ЯРКОСТИ ПРОДУКТА КАУСТИЗАЦИИ ИЗВЕСТИ ПОСРЕДСТВОМ ПРЕДВАРИТЕЛЬНОГО ГАШЕНИЯ

1. Способ получения продукта карбоната кальция в форме частиц, содержащий стадии:
обеспечения зеленого щелока из способа сульфатной варки целлюлозы;
гашения оксида кальция водой с образованием известкового молока;
взаимодействия известкового молока с зеленым щелоком для завершения реакции каустизации с получением белого щелока и непромытого каустизационного шлама, содержащего карбонат кальция; и
отделения каустизационного шлама от белого щелока.
2. Способ по п.1, дополнительно содержащий стадию промывки каустизационного шлама водой с получением промытого каустизационного шлама.
3. Способ по п.2, дополнительно содержащий стадию взаимодействия промытого каустизационного шлама с газообразным диоксидом углерода.
4. Способ получения продукта карбоната кальция в форме частиц, содержащий стадии:
обеспечения зеленого щелока из способа сульфатной варки целлюлозы;
взаимодействия гидроксида кальция с зеленым щелоком для завершения реакции каустизации с получением белого щелока и непромытого каустизационного шлама, содержащего карбонат кальция; и
отделения каустизационного шлама от белого щелока.
5. Способ по п.4, дополнительно содержащий стадию промывки каустизационного шлама водой с получением промытого каустизационного шлама.
6. Способ получения продукта карбоната кальция в форме частиц, содержащий стадии:
гашения извести слабым щелоком с образованием продукта реакции извести и слабого щелока;
взаимодействия зеленого щелока из способа сульфатной варки целлюлозы с продуктом реакции извести и слабого щелока для завершения реакция каустизации с получением белого щелока и непромытого каустизационного шлама, содержащего карбонат кальция;
отделения каустизационного шлама от белого щелока;
промывки каустизационного шлама водой с получением промытого каустизационного шлама и слабого щелока;
в котором слабый щелок, полученный при промывке каустизационного шлама водой, представляет собой слабый щелок, применяемый для гашения извести.
7. Способ получения продукта карбоната кальция в форме частиц по п.6, дополнительно содержащий стадию взаимодействия промытого каустизационного шлама с газообразным диоксидом углерода.
8. Способ получения продукта карбоната кальция в форме частиц, содержащий стадии:
гашения извести белым щелоком из способа сульфатной варки целлюлозы с образованием продукта реакции извести и белого щелока;
взаимодействия зеленого щелока из способа сульфатной варки целлюлозы с продуктом реакции извести и белого щелока для завершения реакции каустизации с получением белого щелока и непромытого каустизационного шлама, содержащего карбонат кальция;
отделения каустизационного шлама от белого щелока;
в котором часть белого щелока, полученного по реакции каустизации, представляет собой белый щелок, который гасится известью.
9. Способ по п.8, дополнительно содержащий стадию промывки каустизационного шлама водой с получением промытого каустизационного шлама.
10. Способ по п.8, в котором часть белого щелока, полученного по реакции каустизации, объединяется с продуктом реакции извести и белого щелока перед введением в реакцию каустизации.
11. Способ по п.10, дополнительно содержащий стадию промывки каустизационного шлама водой с получением промытого каустизационного шлама и слабого щелока.
12. Способ получения продукта карбоната кальция в форме частиц, содержащий стадии:
объединения гидроксида кальция с белым щелоком из способа сульфатной варки целлюлозы;
взаимодействия комбинации гидроксида кальция и зеленого щелока, полученного в способе сульфатной варки целлюлозы, для завершения реакции каустизации с получением белого щелока и непромытого каустизационного шлама, содержащего карбонат кальция; и
отделения каустизационного шлама от белого щелока;
в котором часть белого щелока, полученного по реакции каустизации, представляет собой белый щелок, который объединяется с гидроксидом кальция.
13. Способ получения продукта карбоната кальция в форме частиц, содержащий стадии:
гашения извести водой с получением гашеной извести;
объединения гашеной извести с белым щелоком из способа сульфатной варки целлюлозы;
взаимодействия комбинации гашеной извести и белого щелока с зеленым щелоком из способа сульфатной варки целлюлозы для завершения реакции каустизации с получением белого щелока и непромытого каустизационного шлама, содержащего карбонат кальция; и
отделения каустизационного шлама от белого щелока;
в котором часть белого щелока, полученного по реакции каустизации, представляет собой белый щелок, который объединяется с гашеной известью.
14. Способ получения продукта карбоната кальция в форме частиц, содержащий стадии:
гашения извести слабым щелоком с получением гашеной извести;
объединения гашеной извести с белым щелоком из способа сульфатной варки целлюлозы;
взаимодействия комбинации гашеной извести и белого щелока с зеленым щелоком из способа сульфатной варки целлюлозы для завершения реакции каустизации с получением белого щелока и непромытого каустизационного шлама, содержащего карбонат кальция;
отделения каустизационного шлама от белого щелока;
в котором часть белого щелока, полученного по реакции каустизации, представляет собой белый щелок, который объединяется с гашеной известью;
и промывки каустизационного шлама водой с получением промытого каустизационного шлама и слабого щелока, где слабый щелок представляет собой слабый щелок, который объединяется с гашеной известью.
15. Способ по п.14, дополнительно содержащий стадию взаимодействия промытого каустизационного шлама с газообразным диоксидом углерода.